(57)【要約】【課題】高出力特性と過充電耐性とを兼ね備えたリチウム二次電池を提供する。【解決手段】本発明により、正極と負極と非水電解液とを備えたリチウム二次電池が提供される。上記正極は、正極活物質とＬｉ３ＰＯ４とを含む。上記正極活物質を１００質量部としたときに、上記Ｌｉ３ＰＯ４の比率は、２質量部以上８質量部以下である。上記非水電解液は、支持塩と溶媒とを含む。上記非水電解液の全体を１００質量％としたときに、上記溶媒の割合は、８１質量％以上８７質量％以下である。【選択図】図１
2019079745.tif 000002
【特許請求の範囲】
【請求項１】
正極と、負極と、非水電解液と、を備え、
前記正極は、正極活物質と、Ｌｉ３ＰＯ４と、を含み、
前記正極活物質を１００質量部としたときに、前記Ｌｉ３ＰＯ４の比率は、２質量部以上８質量部以下であり、
前記非水電解液は、支持塩と、溶媒と、を含み、
前記非水電解液の全体を１００質量％としたときに、前記溶媒の割合は、８１質量％以上８７質量％以下である、リチウム二次電池。
【発明の詳細な説明】
【技術分野】
【０００１】
本発明は、リチウム二次電池に関する。
【背景技術】
【０００２】
従来、電池性能の向上や過充電耐性の向上を目的として、電池内に無機リン酸塩を添加することがなされている。例えば特許文献１には、リン酸三リチウム（Ｌｉ３ＰＯ４）を含んだ正極と、負極と、非水電解液と、を有するリチウム二次電池が開示されている。
【先行技術文献】
【特許文献】
【０００３】
【特許文献１】特開２０１５−１０３３３２号公報
【発明の概要】
【発明が解決しようとする課題】
【０００４】
しかしながら、本発明者らの検討によれば、正極中のＬｉ３ＰＯ４の量によっては、過充電耐性がバラつくことがあった。また、本発明者らが新たに得た知見によれば、非水電解液に占める溶媒の割合によっても、過充電耐性や通常使用時の出力特性がバラつくことがあった。
【０００５】
本発明は、かかる点に鑑みてなされたものであり、その目的は、高出力特性と過充電耐性とを兼ね備えたリチウム二次電池を提供することにある。
【課題を解決するための手段】
【０００６】
本発明により、正極と負極と非水電解液とを備えたリチウム二次電池が提供される。上記正極は、正極活物質と、Ｌｉ３ＰＯ４と、を含み、上記正極活物質を１００質量部としたときに、上記Ｌｉ３ＰＯ４の比率が、２質量部以上８質量部以下である。上記非水電解液は、支持塩と、溶媒と、を含み、上記非水電解液の全体を１００質量％としたときに、上記溶媒の割合が、８１質量％以上８７質量％以下である。
【０００７】
正極中のＬｉ３ＰＯ４の比率、および、非水電解液中の溶媒の割合が、それぞれ上記範囲を満たすことによって、電池抵抗を低く抑えることができる。このことにより、通常使用時には優れた出力特性を実現することができる。また、過充電時にはＬｉ３ＰＯ４の添加の効果が適切に発揮されて、発熱を小さく抑えることができる。このことにより、優れた過充電耐性を実現することができる。
【図面の簡単な説明】
【０００８】
【図１】過充電耐性向上のメカニズムを説明するための説明図である。
【発明を実施するための形態】
【０００９】
以下、ここで開示されるリチウム二次電池の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。なお、本明細書において数値範囲をＡ〜Ｂ（ここでＡ，Ｂは任意の数値）と記載している場合は、Ａ以上Ｂ以下を意味するものとする。
【００１０】
本実施形態のリチウム二次電池は、正極と負極と非水電解液とを備える。以下、各構成要素について順に説明する。
【００１１】
正極は、典型的には、正極集電体と、該正極集電体上に固着された正極活物質層と、を備えている。正極集電体としては、例えばアルミニウム箔等の金属箔が好適である。正極活物質層は、多孔質構造である。正極活物質層は、少なくとも正極活物質とリン酸三リチウム（Ｌｉ３ＰＯ４）とを含んでいる。
【００１２】
正極活物質は、電荷担体たるリチウムイオンを可逆的に吸蔵および放出可能な材料である。正極活物質の好適例として、リチウムニッケル含有複合酸化物、リチウムコバルト含有複合酸化物、リチウムニッケルコバルト含有複合酸化物、リチウムマンガン含有複合酸化物、リチウムニッケルコバルトマンガン含有複合酸化物等のリチウム遷移金属複合酸化物が挙げられる。なかでも、層状構造のリチウムニッケルコバルトマンガン含有複合酸化物が好ましい。正極活物質は、典型的には粒子状である。正極活物質の平均粒径（レーザー回折・光散乱法に基づく５０体積％粒径（Ｄ５０粒径）。以下同じ。）は特に限定されないが、典型的には１〜２０μｍ、例えば３〜１０μｍ程度であるとよい。特に限定されるものではないが、正極活物質層全体（１００質量％）に占める正極活物質の割合は、ここに開示される技術の効果を高いレベルで発揮する観点から、概ね５０〜９５質量％、例えば８０〜９０質量％であるとよい。
【００１３】
Ｌｉ３ＰＯ４は、例えば、（ａ）正極活物質の表面を被覆する；（ｂ）非水電解液の酸化分解（例えば非水電解液に含まれ得る支持塩の加水分解）を抑制する；（ｃ）非水電解液に含まれ得るフッ素含有支持塩（例えばフッ素含有リチウム塩）やフッ素含有溶媒の加水分解によって生成されるフッ酸（ＨＦ）を捕捉あるいは消費して、非水電解液の酸性度（ｐＨ）を緩和する；のうち少なくとも１つの作用を奏する。Ｌｉ３ＰＯ４は、かかる作用によって、正極活物質からの金属元素の溶出を抑制して、通常使用時の電池特性、例えば出力特性や耐久特性を向上する効果を奏する。
【００１４】
また、Ｌｉ３ＰＯ４は、典型的には上記（ｃ）の作用に伴って、対向する負極の表面に安定な皮膜を形成する作用を奏する。Ｌｉ３ＰＯ４は、かかる作用によって、過充電時に電池温度の上昇を抑制して、過充電耐性を向上する効果を奏する。
図１は、過充電耐性向上のメカニズムを説明するための説明図である。すなわち、図１の（１）に示すように、過充電時に正極の電位が上昇し、通常使用の範囲を超えて高電位状態になると、非水電解液の成分、例えば後述するフッ素含有リチウム塩やフッ素含有溶媒が正極で分解されて、フッ酸（ＨＦ）が発生する。発生したＨＦは、図１の（２）に示すように、正極のＬｉ３ＰＯ４（ＬＰＯ）と反応する。これによって、リン酸イオン（ＰＯ４３−）が生成される。生成されたリン酸イオンは、図１の（３）に示すように、負極側へと移動して負極活物質の表面に堆積する。これによって、負極上にリン酸イオンを含む皮膜が形成される。かかる皮膜によって、過充電時に負極での発熱が抑えられ、電池温度の上昇が抑制される。
【００１５】
Ｌｉ３ＰＯ４は、典型的には粒子状である。Ｌｉ３ＰＯ４の平均粒径は特に限定されないが、概ね０．１〜３０μｍ、典型的には０．５〜２５μｍ、例えば２〜１０μｍ、好ましくは２〜５μｍ程度である。Ｌｉ３ＰＯ４の平均粒径は、典型的には正極活物質の平均粒径と同等（±１μｍ程度）か、正極活物質の平均粒径よりも小さいことが好ましい。
【００１６】
本実施形態では、正極活物質を１００質量部としたときに、Ｌｉ３ＰＯ４の比率が、２〜８質量部である。Ｌｉ３ＰＯ４の比率を所定値以上とすることで、上述したＬｉ３ＰＯ４の添加の効果を適切に発揮することができる。例えば、過充電時の電池温度の上昇を好適に抑制することができる。また、Ｌｉ３ＰＯ４の比率を所定値以下とすることで、電池抵抗、主には正極の抵抗を好適に低減して、優れた出力特性を実現することができる。Ｌｉ３ＰＯ４の添加の効果をより良く発揮する観点からは、正極活物質を１００質量部としたときに、Ｌｉ３ＰＯ４の比率が、概ね３質量部以上、例えば４質量部以上であってもよい。また、電池抵抗をより良く低減する観点からは、正極活物質を１００質量部としたときに、Ｌｉ３ＰＯ４の比率が、概ね７質量部以下、例えば６質量部以下であってもよい。
【００１７】
なお、正極には、上記した正極活物質とＬｉ３ＰＯ４とに加えて、必要に応じて更なる任意成分を含んでもよい。任意成分の一例としては、例えば、結着剤、導電助剤、増粘剤、分散剤、ｐＨ調整剤等が挙げられる。結着剤としては、例えば、ポリフッ化ビニリデン（ＰＶｄＦ）等のハロゲン化ビニル樹脂や、ポリエチレンオキサイド（ＰＥＯ）等のポリアルキレンオキサイドが挙げられる。導電助剤としては、例えば、カーボンブラック（典型的にはアセチレンブラック）、活性炭、黒鉛、炭素繊維等の炭素材料が挙げられる。ｐＨ調整剤としては、例えば、リン酸等の酸性物質が挙げられる。
【００１８】
負極は、典型的には、負極集電体と、該負極集電体上に固着された負極活物質層と、を備えている。負極集電体としては、例えば銅箔等の金属箔が好適である。負極は、多孔質構造である。負極活物質層は、少なくとも負極活物質を含んでいる。
【００１９】
負極活物質は、電荷担体たるリチウムイオンを可逆的に吸蔵および放出可能な材料である。負極活物質の好適例として、炭素材料が挙げられる。なかでも、天然黒鉛、人造黒鉛、非晶質コート黒鉛等の黒鉛系炭素材料が好ましい。なお、本明細書において「黒鉛系炭素材料」とは、炭素材料のうちで黒鉛の占める割合が概ね５０質量％以上、典型的には８０質量％以上の材料をいう。特に限定されるものではないが、負極活物質層全体（１００質量％）に占める負極活物質の割合は、概ね５０〜９９質量％、例えば９０〜９８質量％であるとよい。
【００２０】
なお、負極には、上記した負極活物質に加えて、必要に応じて更なる任意成分を含んでもよい。任意成分の一例としては、例えば、結着剤、増粘剤、分散剤等が挙げられる。結着剤としては、例えば、スチレンブタジエンゴム（ＳＢＲ）等のゴム類が挙げられる。分散剤としては、例えば、カルボキシメチルセルロース（ＣＭＣ）等のセルロース類が挙げられる。
【００２１】
非水電解液は、少なくとも支持塩と溶媒とを含み、室温（２５℃）で液体状態を示す。非水電解液の組成は、図１に示した皮膜形成の反応性を左右する１つの重要な要素である。支持塩は、溶媒中で解離して電荷担体（リチウムイオン）を生成する。支持塩は、フッ素を含んでいてもよく、含んでいなくてもよい。支持塩としては、例えば、ＬｉＰＦ６、ＬｉＢＦ４等のフッ素含有リチウム塩が挙げられる。溶媒は、フッ素を含んでいてもよく、含んでいなくてもよい。言い換えれば、溶媒は、フッ素含有溶媒と、非フッ素溶媒とを包含する。溶媒は、典型的には非水溶媒である。非水溶媒としては、例えば、非フッ素またはフッ素含有のカーボネートが挙げられる。カーボネートの一好適例として、エチレンカーボネート（ＥＣ）、プロピレンカーボネート（ＰＣ）、モノフルオロエチレンカーボネート（ＦＥＣ）等の環状カーボネートや、ジメチルカーボネート（ＤＭＣ）、エチルメチルカーボネート（ＥＭＣ）、メチル−２，２，２−トリフルオロエチルカーボネート（ＭＴＦＥＣ）等の鎖状カーボネートが挙げられる。本実施形態では、非水電解液の構成成分のうちの少なくとも１種、例えば、支持塩および溶媒の少なくとも一方がフッ素含有化合物を含むとよい。非水電解液は、上記した支持塩と溶媒とに加えて、必要に応じて更なる任意成分を含んでもよい。
【００２２】
本実施形態では、非水電解液の全体を１００質量％としたときに、溶媒の割合が、８１〜８７質量％である。溶媒の割合を所定値以上とすることで、支持塩の含有量を確保して、優れた出力特性を実現することができる。溶媒の割合を所定値以下とすることで、上述した過充電耐性向上のメカニズムをより良く作用させることができる。例えば、図１の（１）〜（３）の皮膜形成反応を促進して、過充電時の電池温度の上昇を顕著に抑制することができる。
出力特性をより良く高める観点からは、非水電解液の全体を１００質量％としたときに、溶媒の割合が、概ね８２質量％以上、例えば８３質量％以上であってもよい。また、過充電耐性をより良く高める観点からは、非水電解液の全体を１００質量％としたときに、溶媒の割合が、概ね８６質量％以下、例えば８５質量％以下であってもよい。
【００２３】
本実施形態のリチウム二次電池は、上記したような構成によって電池内に良好な導電パスが形成され、電池抵抗を安定して低く抑えることができる。したがって、通常使用時には優れた出力特性を発揮することができる。また、本実施形態のリチウム二次電池は、過充電時に発熱を安定して低く抑えることができる。したがって、優れた過充電耐性を発揮することができる。
【００２４】
本実施形態のリチウム二次電池は、以上のような特性を生かして、例えば、ハイレート放電を繰り返す使用態様が想定される用途や、高い過充電耐性が要求される用途で好ましく用いることができる。本実施形態のリチウム二次電池は、例えば、プラグインハイブリッド自動車、ハイブリッド自動車、電気自動車等の車両に搭載されるモーター駆動のための動力源として、好ましく用いることができる。
【００２５】
以下、本発明に関する試験例を説明するが、本発明をかかる具体例に示すものに限定することを意図したものではない。
【００２６】
＜正極の作製＞
まず、正極活物質としての層状構造のリチウムニッケルコバルトマンガン含有複合酸化物（ＬｉＮｉ１／３Ｃｏ１／３Ｍｎ１／３Ｏ２：ＮＣＭ）と、リン酸三リチウム（Ｌｉ３ＰＯ４：ＬＰＯ）と、結着剤としてのポリフッ化ビニリデン（ＰＶｄＦ）と、導電助剤としてのアセチレンブラック（ＡＢ）と、溶媒としてのＮ−メチル−２−ピロリドン（ＮＭＰ）とを混合して、正極ペーストを調製した。このとき、ＮＣＭ（１００質量部）あたりのＬＰＯの比率を、以下の表１、２に示すように１〜１０質量部の範囲で変更した（各例につき、ＮＣＭとＰＶｄＦとＡＢとの質量比は一定とした）。そして、この正極ペーストをアルミニウム箔の表面に塗布し、乾燥させることによって正極を作製した。
【００２７】
＜負極の作製＞
まず、負極活物質としての天然黒鉛と、結着剤としてのスチレンブタジエンゴム（ＳＢＲ）と、増粘剤としてのカルボキシルメチルセルロース（ＣＭＣ）と、溶媒としてのイオン交換水とを混合して、負極ペーストを調製した。そして、この負極ペーストを銅箔の表面に塗布し、乾燥させることによって負極を作製した。
【００２８】
＜リチウム二次電池の構築＞
次に、上記作製した正極と、上記作製した負極とを、樹脂製のセパレータを介して積層し、電極体を作製した。また、非水電解液として、エチレンカーボネート（ＥＣ）とジメチルカーボネート（ＤＭＣ）とエチルメチルカーボネート（ＥＭＣ）とを３：４：３の体積比で含む混合溶媒中に、リチウム塩としてのＬｉＰＦ６を１ｍｏｌ／Ｌの濃度となるように溶解させたものを用意した。このとき、非水電解液全体（１００質量％）に対する溶媒の割合を、以下の表１、２に示すように７８〜８９質量％の範囲で変更した。そして、上記電極体と上記非水電解液とを電池ケースに収容し、４Ｖ級のリチウム二次電池を構築した。
【００２９】
＜初期充放電＞
次に、上記構築した各リチウム二次電池に対して、２５℃の温度環境下で、次の充放電操作：電池電圧が４．１Ｖとなるまで０．２Ｃのレートで定電流充電した後、電流が０．０１Ｃのレートとなるまで定電圧充電する；電池電圧が３．０Ｖとなるまで０．２Ｃのレートで定電流放電した後、電流が０．０１Ｃのレートになるまで定電圧放電する；を行った。
【００３０】
＜２５℃、ＳＯＣ５６％での出力測定＞
２５℃の温度環境下で、上記初期充放電後のリチウム二次電池をＳＯＣ（State of Charge）５６％の状態に調整した。次に、ＳＯＣ５６％に調整した電池に対して、１０Ｃのレートで１０秒間の定電流放電を行った。そして、放電開始から１０秒後の電圧値と電流値との積から、出力値（Ｗ）を算出した。結果を表１に示す。
【００３１】
【表１】
2019079745.tif 000003
【００３２】
表１に示すように、Ｌｉ３ＰＯ４の比率を８質量部以下とし、かつ、溶媒の割合を８７質量％以下とすることで、出力値を１０００Ｗ以上とすることができ、Ｌｉ３ＰＯ４の比率および／または溶媒の割合が上記範囲外の場合に比べて、相対的に高い出力値を実現することができた。この理由としては、Ｌｉ３ＰＯ４の比率を所定値以下とすることで、正極活物質や導電助剤の比率が高まったこと、溶媒の割合を所定値以下とすることで、支持塩の割合が高まったこと、が考えられる。
【００３３】
＜過充電時の温度上昇の測定＞
上記リチウム二次電池の外表面に熱電対を取り付け、−１０℃の恒温槽に設置した。次に、−１０℃の温度環境下において、上記リチウム二次電池を電池電圧が４０Ｖ（過充電状態）になるまで定電流充電した。そして、過充電状態となってから３０秒後の温度上昇ΔＴ（℃）を算出した。結果を表２に示す。
【００３４】
【表２】
2019079745.tif 000004
【００３５】
表２に示すように、Ｌｉ３ＰＯ４の比率を２質量部以上とし、かつ、溶媒の割合を８１質量％以上とすることで、過充電時の温度上昇を１０℃以下（好ましくは６℃以下）とすることができ、Ｌｉ３ＰＯ４の比率および／または溶媒の割合が上記範囲外の場合に比べて、相対的に過充電時の発熱を低く抑えることができた。この理由としては、溶媒の割合を所定値以上とすることで、図１の（１）の反応が促進されて、および／または、Ｌｉ３ＰＯ４の比率を所定値以上とすることで、図１の（２）、（３）の反応が促進されて、負極表面の皮膜形成量が増えたことが考えられる。
【００３６】
以上のとおり、正極活物質１００質量部あたりのＬｉ３ＰＯ４の比率を２〜８質量部とし、かつ、非水電解液全体に占める溶媒の割合を８１〜８７質量％とすることで、高出力特性と過充電耐性とを兼ね備えたリチウム二次電池を実現することができる。かかる結果は、ここに開示される技術の意義を示すものである。
【００３７】
以上、本発明を詳細に説明したが、上記実施形態および試験例は例示にすぎず、ここに開示される発明には上述の具体例を様々に変形、変更したものが含まれる。
【図１】
2019079745.tif 000005